(57)【要約】【課題】切れにくい開封片を有する開封片付き包装体を提供する。【解決手段】筒状体の内部に内容物が充填されており、両端が閉じられている包装体と、高分子フィルムにより形成されており、包装体に溶着されている開封片とを備えており、高分子フィルムが、塩化ビニリデン−塩化ビニル共重合体樹脂から形成されており、高分子フィルムに含まれる塩化ビニル単量体単位の含有量が、塩化ビニリデン単量体単位と塩化ビニル単量体単位との総量に対して１５重量％以上である。【選択図】なし【特許請求の範囲】
【請求項１】
第１高分子フィルムから形成され筒状体の内部に内容物が充填されており、両端が閉じられている包装体と、
第２高分子フィルムにより形成されており、縁の一部をつまむことができるように上記包装体に溶着されている開封片とを備えており、
上記第２高分子フィルムが、塩化ビニリデン−塩化ビニル共重合体樹脂から形成されており、上記第２高分子フィルムに含まれる塩化ビニル単量体単位の含有量が、上記第２高分子フィルムに含まれる塩化ビニリデン単量体単位と塩化ビニル単量体単位との総量に対して１５重量％以上であることを特徴とする開封片付き包装体。
【請求項２】
上記開封片における第１方向への引裂強度は、上記開封片における、該第１方向と垂直な第２方向への引裂強度よりも大きく、
上記開封片は、上記第１方向が上記筒状体の軸方向と直交するように、上記包装体に溶着されていることを特徴とする請求項１に記載の開封片付き包装体。
【請求項３】
上記開封片の上記第１方向における幅は、上記第２方向における幅よりも大きいことを特徴とする請求項２に記載の開封片付き包装体。
【請求項４】
上記開封片は、上記第１方向に平行に延びる溶着線によって上記包装体に溶着されていることを特徴とする請求項２または３に記載の開封片付き包装体。
【請求項５】
上記開封片は矩形であることを特徴とする請求項１〜４の何れか１項に記載の開封片付き包装体。
【請求項６】
上記塩化ビニリデン−塩化ビニル共重合体樹脂に含まれる塩化ビニリデン−塩化ビニル共重合体中の塩化ビニル単量体単位の含有量が１５重量％以上であることを特徴とする請求項１〜５の何れか１項に記載の開封片付き包装体。
【請求項７】
上記第１高分子フィルムは、塩化ビニリデン系共重合体樹脂から構成されていることを特徴とする請求項１〜６のいずれか１項に記載の開封片付き包装体。
【発明の詳細な説明】
【技術分野】
【０００１】
本発明は開封片付き包装体に関し、特に包装体が筒状のフィルムにより形成されている開封片付き包装体に関する。
【背景技術】
【０００２】
ソーセージ等の加工食品が密封された包装体は、一般に、筒状に形成されたフィルムに内容物を充填した後に、両端を収束し結紮することによって製造されている。このような包装体の包装フィルムの開封を容易にするために、小さなフィルムで形成された開封片が、包装フィルムに取り付けられている。具体的には、開封片の一部が包装フィルムに溶着されており、開封片をつまんでめくると溶着部分が起点となって包装フィルムが破壊されることで、包装体の包装フィルムの開封を容易にしている（例えば、特許文献１）。
【先行技術文献】
【特許文献】
【０００３】
【特許文献１】特開２０１１−５１６１０号公報（２０１１年３月１７日公開）
【発明の概要】
【発明が解決しようとする課題】
【０００４】
従来の開封片付き包装体では、包装体の開封片をつまんでめくる際に、開封片が途中で切れてしまい、包装体をうまく開封できない場合がある。この現象は、包装体を冷蔵庫等で保管しておき、冷蔵庫から取り出した後に開封を行う場合に、より顕著に現れる。元来、ソーセージ等の加工食品は、冷蔵庫内等の低温で保管する必要はなく、常温での保管が可能である。しかしながら、近年、これら加工食品についても冷蔵庫内で保管するケースが増加してきている。
【０００５】
本発明は上述の課題に鑑み、包装体の開封をより確実に行うことができる開封片付き包装体を提供することを目的とする。
【課題を解決するための手段】
【０００６】
上記の課題を解決するために、本発明に係る開封片付き包装体は、第１高分子フィルムから形成され筒状体の内部に内容物が充填されており、両端が閉じられている包装体と、第２高分子フィルムにより形成されており、縁の一部をつまむことができるように上記包装体に溶着されている開封片とを備えており、上記第２高分子フィルムが、塩化ビニリデン−塩化ビニル共重合体樹脂から形成されており、上記第２高分子フィルムに含まれる塩化ビニル単量体単位の含有量が、上記第２高分子フィルムに含まれる塩化ビニリデン単量体単位と塩化ビニル単量体単位との総量に対して１５重量％以上である構成を有している。
【０００７】
また、本発明に係る開封片付き包装体において、上記開封片における第１方向への引裂強度は、上記開封片における、該第１方向と垂直な第２方向への引裂強度よりも大きく、上記開封片は、上記第１方向が上記筒状体の軸方向と直交するように、上記包装体に溶着されていることが好ましい。
【０００８】
なお、本明細書において、「第１方向への引裂強度が、該第１方向と垂直な第２方向への引裂強度よりも大きい」というように、同一片における相違する方向についての引裂強度の対比について言及している場合、引裂強度は、後述する引裂強度第一極大点のことを意図している。
【０００９】
また、本発明に係る開封片付き包装体において、上記開封片の上記第１方向における幅は、上記第２方向における幅よりも大きいことが好ましい。
【００１０】
また、本発明に係る開封片付き包装体において、上記開封片は、上記第１方向に平行に延びる溶着線によって上記包装体に溶着されていることが好ましい。
【００１１】
また、本発明に係る開封片付き包装体において、上記開封片は矩形であることが好ましい。
【００１２】
また、本発明に係る開封片付き包装体において、上記塩化ビニリデン−塩化ビニル共重合体樹脂に含まれる塩化ビニリデン−塩化ビニル共重合体中の塩化ビニル単量体単位の含有量が１５重量％以上であることが好ましい。
【００１３】
また、本発明に係る開封片付き包装体において、上記第１高分子フィルムは、塩化ビニリデン系共重合体樹脂から構成されていることが好ましい。
【発明の効果】
【００１４】
本発明は、開封片付き包装体における開封片が切れにくくなっているという効果を奏する。そのため、より開封し易い開封片付き包装体を提供することができる。
【図面の簡単な説明】
【００１５】
【図１】本発明の実施形態に係る開封片付き包装体の全体正面図である。
【発明を実施するための形態】
【００１６】
図１を参照して本発明の実施形態に係る開封片付き包装体について説明する。図１は、本実施形態に係る開封片付き包装体の全体正面図である。開封片付き包装体１は、包装体２および包装体２に溶着された開封片３から構成されている。
【００１７】
〔包装体〕
包装体２は、帯状の母材フィルムから形成された筒状体の内部に内容物を充填し、その両端を閉じることで形成されている。
【００１８】
（筒状体）
筒状体は、帯状の母材フィルムが筒状に巻かれ、長手方向に延びる両側辺が重ね合わせられ、重ね合わせられた両側辺が長手方向に沿って溶着されることにより筒状の形状を形成している。帯状の母材フィルムの両側辺の重ね合わせは、母材フィルムの長手方向に延びる一方の辺の表（おもて）面と、他方の辺の裏面とを接触させ重ね合わせる封筒貼り、および母材フィルムの長手方向に延びる両側の辺の表面どうしまたは裏面どうしを接触させ重ね合わせる合唱貼りのいずれの方法で重ね合わせてもよい。
【００１９】
内部に内容物が充填された筒状体は、その両端が閉じられ、閉鎖部４を形成している。本実施形態において、筒状体の両端の閉鎖は、内容物が充填された筒状体の各端部を集束させ、集束させた部分を合成樹脂テープで両側から挟み、集束させた部分を合成樹脂テープと共に加熱溶着することにより結紮することで行っている。しかしながら内容物が筒状体内に密封できれば結紮する方法に限定されず、例えば、筒状体の端部をアルミワイヤー等で封止する方法であってもよい。合成樹脂テープを形成する合成樹脂としては、塩化ビニリデン−塩化ビニル共重合体、塩化ビニリデン−メチルメタクリレート共重合体、または塩化ビニリデン−塩化ビニル−酢酸ビニル共重合体を好適に用いることができる。なお、合成樹脂テープを用いずに、筒状体の集束させた部分を直に溶着して結紮してもよい。
【００２０】
（母材フィルム）
母材フィルムとしては高分子フィルム（以下、第１高分子フィルム）が用いられる。母材フィルムから筒状体を形成する際に母材フィルムどうしを高速で加熱溶着させるため、母材フィルムは高周波シールが可能な塩化ビニリデン系共重合体樹脂から形成されていることが好ましい。塩化ビニリデン系共重合体樹脂は、塩化ビニリデン系共重合体を主成分として含有する樹脂である。本明細書において塩化ビニリデン系共重合体とは、塩化ビニリデンと、塩化ビニリデンと共重合可能な単量体との共重合体を意図している。
【００２１】
塩化ビニリデンと共重合可能な単量体としては、例えば塩化ビニル、酢酸ビニル、アクリル酸メチル、アクリル酸エチル、アクリル酸ブチル、アクリル酸２−エチルヘキシル、アクリル酸ラウリルまたはアクリル酸ステアリル等のアクリル酸アルキルエステル（アルキル基の炭素数１〜１８）；メタクリル酸メチル、メタクリル酸ブチル、メタクリル酸２−エチルヘキシル、メタクリル酸ラウリル、またはタクリル酸ステアリル等のメタクリル酸アルキルエステル（アルキル基の炭素数１〜１８）；アクリロニトリル、メタクリロニトリル等のシアン化ビニル；スチレン等の芳香族ビニル；酢酸ビニル等の炭素数１〜１８の脂肪族カルボン酸のビニルエステル；炭素数１〜１８のアルキルビニルエーテル；アクリル酸、メタクリル酸、マレイン酸、フマル酸、イタコン酸等のビニル重合性不飽和カルボン酸；マレイン酸、フマル酸、イタコン酸等のビニル重合性不飽和カルボン酸のアルキルエステル（部分エステルを含み、アルキル基の炭素数１〜１８）；その他、ジエン系単量体、官能基含有単量体、多官能性単量体等を挙げることができる。これらの単量体は、単独でまたは２種以上を組み合わせて用いることができる。これらの単量体の中でも、塩化ビニル、アクリル酸メチル、メタクリル酸メチル、アクリル酸ブチルまたは酢酸ビニルが好ましく、特に好ましくは塩化ビニルである。したがって、特に好ましい塩化ビニリデン系共重合体は、塩化ビニリデン−塩化ビニル共重合体である。
【００２２】
塩化ビニリデン系共重合体における塩化ビニリデン単量体単位の含有比率は、好ましくは７０質量％以上、より好ましくは８０質量％以上である。塩化ビニリデン単量体単位の含有比率の上限は、特にないが、押出加工性等の観点から、通常９９質量％、多くの場合９５質量％である。
【００２３】
第１高分子フィルムを形成する際、押出加工性の改善等のために種々の添加剤を含有させることができる。添加剤としては、例えば、可塑剤、安定剤、抗酸化剤、界面活性剤、および顔料等が挙げられ、用途に応じて、適宜組み合わせて用いることができる。有機化合物および無機化合物のいずれも、添加剤として使用することができる。有機化合物は、重合体であってもよい。
【００２４】
可塑剤としては、例えば、アセチルトリブチルサイトレート（ＡＴＢＣ）、ジアセチル化モノラウリルグリセライド（ＤＡＬＧ）、ジブチルセバケート（ＤＢＳ）およびジオクチルセバケート（ＤＯＳ）等が挙げられる。
【００２５】
安定剤としては、例えば、エポキシ化大豆油（ＥＳＢＯ）またはエポキシ化亜麻仁油（ＥＬＯ）等のエポキシ化油；脂肪酸アルキルエステルのアミド誘導体；水酸化マグネシウム；およびピロリン酸四ナトリウム等が挙げられる。
【００２６】
抗酸化剤としては、２,６−ジ−ｔｅｒｔ−ブチル−４−メチル−フェノール（ＢＨＴ）、トリエチレングリコール−ビス［３−（３−ｔｅｒｔ−ブチル−５−メチル−４−ヒドロキシフェニル）プロピオネート、２，４−ジメチル−６−Ｓ−アルキルフェノール、２，４−ジメチル−６−（１−メチルペンタデシル）フェノールおよびこれらの混合物等のフェノール系抗酸化剤；チオジプロピオン酸およびジステアリルチオジプロピオネート等のチオエーテル系抗酸化剤；ならびにトリスノニルフェニルホスファイトおよびジステアリルペンタエリスリトールジホスファイト等のホスファイト系抗酸化剤等が挙げられる。
【００２７】
界面活性剤としては、ソルビタン脂肪酸エステル、ポリグリセリン脂肪酸エステル、ポリオキシエチレンソルビタン脂肪酸エステル等のノニオン系界面活性剤等が挙げられる。
【００２８】
顔料としては、アゾ系顔料（例えば、不溶性モノアゾ系顔料、不溶性ジスアゾ系顔料、縮合アゾ系顔料）、フタロシアニン系顔料、アントラキノン系顔料、キナクリドン系顔料、チオインジゴ系顔料、ペリノン系顔料、ジオキサジン系顔料、イソインドリノン系顔料およびイソインドリン系顔料等の有機顔料；酸化チタン、コバルトブルー、二酸化ケイ素、アルミニウム系顔料、マイカおよびカーボンブラック等の無機顔料；ならびに炭酸カルシウムおよび酸化マグネシウム等の体質顔料等が挙げられる。
【００２９】
また第１高分子フィルムには滑剤が含有されていてもよい。本実施形態では、一般に使用される滑剤を選択することができ、無機滑剤または有機滑剤を使用することができ、好ましくは有機滑剤である。
【００３０】
無機滑材としては、二酸化珪素、ゼオライトおよび炭酸カルシウム等を挙げることができる。
【００３１】
有機滑剤としては、従来有機滑剤として使用されている飽和脂肪酸アミド、不飽和脂肪酸アミドおよび置換アミド等を好ましく使用することができる。飽和脂肪酸アミドとしては、例えば、ブチルアミド、吉草酸アミド、カプロン酸アミド、カプリル酸アミド、カプリン酸アミド、ラウリン酸アミド、ミリスチン酸アミド、パルミチン酸アミド、ステアリン酸アミド、アラキジン酸アミドおよびベヘニン酸アミド等を使用することができる。不飽和脂肪酸アミドとしては、オレイン酸アミドおよびエルカ酸アミド等を使用することができる。また、Ｎ−オレイルパルチミン酸アミド、Ｎ−ステアリルステアリン酸アミド、Ｎ−ステアリルオレイン酸アミド、Ｎ−オレイルステアリン酸アミドおよびＮ−ステアリルエルカ酸アミド等の置換アミド、メチロールステアリン酸アミド等のメチロールアミド、メチレンビスステアリン酸アミドおよびエチレンビスヒドロキシステアリン酸アミド等の飽和脂肪酸ビスアミド、エチレンビスエルカ酸アミド等の不飽和脂肪酸ビスアミド、ならびにｍ−キシリレンビスヒドロキシステアリン酸アミド等の芳香族系ビスアミド等を使用することができる。
【００３２】
（内容物）
包装体２に充填される内容物は、食用としての魚の肉である魚肉練り肉（魚肉練製品および魚肉ソーセージの原料）が主原料として好適に用いられるが、獣肉用の練肉あるいはプロセスチーズ等であってもよい。魚肉練り肉は、典型的には、当初糊状であり、加熱する前はゾル状であり、加熱によりゲル状となる。
【００３３】
〔開封片〕
開封片３は、包装体２の開封を容易にするために包装体２に取り付けられた、高分子フィルム（以下、第２高分子フィルム）によって形成された部材である。
【００３４】
開封片３を構成する第２高分子フィルムは、塩化ビニリデン−塩化ビニル共重合体樹脂から形成されている。この共重合体樹脂は、１種類の塩化ビニリデン−塩化ビニル共重合体により構成されていてもよく、２種類以上の塩化ビニリデン−塩化ビニル共重合体を含んで構成されていてもよい。
【００３５】
第２高分子フィルムにおける塩化ビニル単量体単位の含有量は、第２高分子フィルムにおける塩化ビニリデン単量体単位と塩化ビニル単量体単位との総量に対して１５重量％以上であり、好ましくは１６重量％以上、より好ましくは１７重量％以上、特に好ましくは１９重量％以上となっている。なお、塩化ビニル単量体単位の含有量の上限に制限はないが、生産性の観点からは、５０重量％以下が好ましく、３５重量％以下がより好ましい。第２高分子フィルムが、１種類の塩化ビニリデン−塩化ビニル共重合体により構成されている場合には、この共重合体における塩化ビニル単量体単位の含有量が、１５重量％以上となればよい。また、第２高分子フィルムが、２種類以上の塩化ビニリデン−塩化ビニル共重合体を含んで構成されている場合には、形成された第２高分子フィルムにおける塩化ビニル単量体単位の組成が上記の範囲に含まれていればよく、２種類以上の塩化ビニリデン−塩化ビニル共重合体のうちの少なくとも１つが、共重合体における塩化ビニル単量体単位の含有量が１５重量％未満であってもよい。
【００３６】
なお、第２高分子フィルムにおける塩化ビニル単量体単位の含有量が上記条件を満たすような第２高分子フィルムの製造条件は、当業者であれば過度の試行錯誤を要することなく容易に決定することができる。
【００３７】
塩化ビニリデン単量体単位と塩化ビニル単量体単位とを上記の比率で含むように製造された第２高分子フィルムでは、高分子フィルムの横方向（ＴＤ）への引裂強度が、従来の開封片に用いられている高分子フィルムと比較して高くなっている。また、このＴＤ方向への引裂強度の向上は、高分子フィルムを低温下にしばらく置き、常温に取り出した後で測定した場合にも認められる。一方、第２高分子フィルムの縦方向（ＭＤ）への引裂強度は、従来の開封片に用いられている高分子フィルムと比較して、ほとんど差は見られない。すなわち、本実施形態における第２高分子フィルムでは、従来の開封片に用いられている高分子フィルムと比較し、ＴＤへの引裂強度とＭＤへの引裂強度との差が、より大きくなっている。例えば、本実施形態における第２高分子フィルムでは、ＭＤへの引裂強度の第一極大点に対するＴＤへの引裂強度の第一極大点の比（ＴＤ／ＭＤ）は、１．５以上であり得、さらには１．８以上でよりあり得る。なお、引裂強度第一極大点は、試験片を所定の速度で引裂いたときの荷重を測定し、引裂き始めてから最初の極大点を平均厚さで除した値である。
【００３８】
上記物性を発揮させるために、高分子フィルムを得た後に、得られた高分子フィルムを二軸延伸することが好ましい。延伸倍率は適宜設定することができるが、例えば、ＴＤに対しては、１．２〜６．０倍延伸が好ましく、１．５〜５．５倍延伸がより好ましく、２．０〜５．０倍延伸がさらに好ましい。一方、ＭＤに対しては、１．２〜６．０倍延伸が好ましく、１．５〜５．５倍延伸がより好ましく、２．０〜５．０倍延伸がさらに好ましい。
【００３９】
第２高分子フィルムを形成する際、押出加工性の改善等のために種々の添加剤を含有することができる。使用可能な添加剤としては、第１高分子フィルムの形成に用いられ得る添加剤と同じである。
【００４０】
本実施形態における開封片３は矩形形状を有しているが、その一端を手指でつまんで包装体２からめくるように引っ張ることができる限り形状は特に制限されるものではなく、正方形、矩形、三角形および五角形等の多角形ならびに円形および楕円形等の形状をとることができる。
【００４１】
開封片３は、矩形の長手方向が第２高分子フィルムのＴＤと一致するように、第２高分子フィルムから形成されている。そのうえで、開封片３は、矩形の長手方向が、包装体２を形成する筒状体の軸方向に対して直交する向きで、包装体２の表面に溶着されて取り付けられている。開封片３は、第２高分子フィルムのＴＤにおける引裂強度が向上していることにより、めくる途中で切れることが抑制されている。したがって、開封片３の形状が矩形以外である場合には、溶着させる開封片の包装体に対する向き、および開封片をめくる方向等を考慮して、開封片における第２高分子フィルムのＴＤの方向を決定することで、切れにくい開封片を有する包装体を得ることができる。
【００４２】
包装体２への開封片３の溶着は、包装体２を形成する筒状体の軸方向に対して直交する方向に直線的に延びる溶着線５で行われている。すなわち、本実施形態では、溶着線５は、矩形の開封片３の長手方向と平行に延びている。また、溶着線５は、開封片３の長手方向の長さよりも短く形成されている。開封片３の縁の一部を手指でつまむことができるように、開封片３の縁には溶着されていない部分が存在する。また、溶着線５以外のさらなる溶着部を含んでいてもよい。例えば、つまむ部分を誘導したり、めくれる方向を誘導したりするために、溶着線５以外の部分でさらに溶着されていてもよい。
【００４３】
〔開封片付き包装体の製造〕
開封片付き包装体１は、以下の要領で製造される。筒状体となる帯状の母材フィルムおよび開封片３を形成するための第２高分子フィルムが、それぞれ原反として製造装置に設置される。そして、帯状の母材フィルムは引き出され、第２高分子フィルムは開封片３として切り出され、母材フィルムと開封片３とが溶着線５によって溶着される。開封片３が溶着された帯状の母材フィルムは、両側辺が重なるように筒状に巻かれ、重ね合わせられた部分に縦シールがなされ、筒状体が形成される。その後、筒状体に内容物が充填され、所定の間隔（包装体２の長さ）で内容物がしごかれて筒状体内に内容物の不存在部が形成される。この不存在部が束ねられ、合成樹脂テープが巻かれて溶着されることによりシールされる。そして、端部の密封性が保たれるように束ねられた不存在部のシールされた中間が切断される。以上により、開封片付き包装体１が得られる。開封片付き包装体１は、必要に応じてその後に加熱凝固処理が行われる。
【００４４】
以下に実施例を示し、本発明の実施の形態についてさらに詳しく説明する。もちろん、本発明は以下の実施例に限定されるものではなく、細部については様々な態様が可能であることはいうまでもない。さらに、本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【実施例】
【００４５】
〔実施例１〕
（母材フィルムの製造）
塩化ビニリデン（ＶＤ）および塩化ビニル（ＶＣ）の重合時におけるモノマー仕込み質量比（ＶＤ／ＶＣ）が８０／２０である共重合体（７５質量部）と塩化ビニリデン（ＶＤ）および塩化ビニル（ＶＣ）の重合時におけるモノマー仕込み質量比（ＶＤ／ＶＣ）が７１／２９である共重合体（２５質量部）とを混合した共重合体に、アセチルトリブチルサイトレート（ＡＴＢＣ）、ジブチルセバケート（ＤＢＳ）およびエポキシ化植物油を合計８質量部配合し、さらにステアリン酸アミドおよび二酸化珪素を合計０．２質量部加えて、ポリ塩化ビニリデン系樹脂を得た。次に、得られたポリ塩化ビニリデン系樹脂を、直径９０ｍｍの押出機スクリューを用いて溶融押出した後、二軸延伸することにより、母材フィルムを得た。
【００４６】
（開封片用フィルムの製造）
先ず、塩化ビニリデン（ＶＤ）および塩化ビニル（ＶＣ）の重合時におけるモノマー仕込み質量比（ＶＤ／ＶＣ）が７１／２９である共重合体（１００質量部）に、アセチルトリブチルサイトレート（ＡＴＢＣ）、ジブチルセバケート（ＤＢＳ）およびエポキシ化植物油を合計８質量部配合し、さらにステアリン酸アミドおよび二酸化珪素を合計０．１質量部加えて、ポリ塩化ビニリデン系樹脂を得た。次に、得られたポリ塩化ビニリデン系樹脂を、直径９０ｍｍの押出機スクリューを用いて溶融押出した後、二軸延伸し（ＭＤ：４．１倍、ＴＤ：４．５倍）、８０℃でＭＤ方向に８％、ＴＤ方向に１６％緩和した後、さらに１２０℃でＭＤ方向に０．８％、ＴＤ方向に３９％緩和することにより、開封片用フィルムａを得た。
【００４７】
（開封片付き筒状包装体の製造）
母材フィルムを幅５２ｍｍに裁断した。また、開封片用フィルムを幅２０ｍｍに裁断し、開封片を作製した。超音波シールによって、母材フィルムに開封片を溶融シールすることで、開封片付き母材フィルムを得た。開封片付き母材フィルムを筒状に成形しながら、充填物（豚肉５５質量％、氷水１８．５質量％、豚脂肪１５質量％、ポテトスターチ８質量％、大豆たんぱく２質量％および食塩１．２質量％を含むペースト）を自動充填包装機（クレハ社製、商品名：ＫＡＰ３０００型自動充填包装機）にて充填し、超音波シールによって開封片付き母材フィルムの端部を収束しつつ、補強テープを添えて溶融シールし、密封して筒状包装体を得た。なお、筒状の開封片付き母材フィルムにおいては、折幅（円周の半分の長さ）が２１ｍｍ、カット長（筒状包装体から充填物を抜き取り、筒状の開封片付き母材フィルムを平らに押し広げて長手方向に測定した際の長さ）が２２３ｍｍ、質量が２９ｇとなるように条件を調整した。
【００４８】
〔実施例２〕
開封片用フィルムの製造において、実施例１と同様にして溶融押出した後、二軸延伸し（ＭＤ：４．１倍、ＴＤ：４．４倍）、１４０℃でＭＤ方向に８％、ＴＤ方向に２２％緩和した後、さらに１２０℃でＭＤ方向に０．８％、ＴＤ方向に４３％緩和することにより、開封片用フィルムｂを得た。
【００４９】
〔実施例３〕
開封片用フィルムの製造において、塩化ビニリデン（ＶＤ）および塩化ビニル（ＶＣ）の重合時におけるモノマー仕込み質量比（ＶＤ／ＶＣ）が８０／２０である共重合体（７５質量部）と塩化ビニリデン（ＶＤ）および塩化ビニル（ＶＣ）の重合時におけるモノマー仕込み質量比（ＶＤ／ＶＣ）が７１／２９である共重合体（２５質量部）とを混合した共重合体に、アセチルトリブチルサイトレート（ＡＴＢＣ）、ジブチルセバケート（ＤＢＳ）およびエポキシ化植物油を合計８質量部配合し、さらにステアリン酸アミドおよび二酸化珪素を合計０．１質量部加えて、ポリ塩化ビニリデン系樹脂を得た。次に、得られたポリ塩化ビニリデン系樹脂を、直径９０ｍｍの押出機スクリューを用いて溶融押出した後、二軸延伸し（ＭＤ：３．２倍、ＴＤ：３．８倍）、１４０℃でＭＤ方向に８％、ＴＤ方向に８％緩和した後、さらに１２０℃でＭＤ方向に０．８％、ＴＤ方向に２９％緩和することにより、開封片用フィルムｆを得た。
【００５０】
母材フィルムおよび開封片付き筒状包装体は、実施例１と同様にして製造した。
【００５１】
〔比較例１〕
開封片用フィルムの製造において、塩化ビニリデン（ＶＤ）および塩化ビニル（ＶＣ）の重合時におけるモノマー仕込み質量比（ＶＤ／ＶＣ）が７１／２９である共重合体の代わりに、８０／２０である共重合体を用いたこと以外は実施例１と同様にして溶融押出した後、二軸延伸し（ＭＤ：２．７倍、ＴＤ：４．１倍）、１４０℃でＭＤ方向に８％、ＴＤ方向に７％緩和した後、さらに１２０℃でＭＤ方向に０．８％、ＴＤ方向に２５％緩和することにより、開封片用フィルムｃを得た。
【００５２】
母材フィルムおよび開封片付き筒状包装体は、実施例１と同様にして製造した。
【００５３】
〔比較例２〕
開封片用フィルムの製造において、アセチルトリブチルサイトレート（ＡＴＢＣ）、ジブチルセバケート（ＤＢＳ）およびエポキシ化植物油を合計８質量部配合する代わりに、合計９．５質量部配合すること以外は、比較例１と同様にして溶融押出した後、二軸延伸し（ＭＤ：２．７倍、ＴＤ：４．１倍）、８０℃でＭＤ方向に８％、ＴＤ方向に８％緩和した後、さらに１２０℃でＭＤ方向に０．８％、ＴＤ方向に３１％緩和することにより、開封片用フィルムｄを得た。
【００５４】
母材フィルムおよび開封片付き筒状包装体は、実施例１と同様にして製造した。
【００５５】
〔比較例３〕
開封片用フィルムの製造において、アセチルトリブチルサイトレート（ＡＴＢＣ）、ジブチルセバケート（ＤＢＳ）およびエポキシ化植物油を合計８質量部配合する代わりに、合計９．５質量部配合すること以外は、比較例１と同様にして溶融押出した後、二軸延伸し（ＭＤ：２．７倍、ＴＤ：４．１倍）、１４０℃でＭＤ方向に８％、ＴＤ方向に１１％緩和した後、さらに１２０℃でＭＤ方向に０．８％、ＴＤ方向に３０％緩和することにより、開封片用フィルムｅを得た。
【００５６】
母材フィルムおよび開封片付き筒状包装体は、実施例１と同様にして製造した。
〔塩化ビニリデン−塩化ビニル共重合体における塩化ビニリデンと塩化ビニルとの割合〕
開封片用フィルムａ〜ｆそれぞれの形成に使用した各ポリ塩化ビニリデン樹脂における塩化ビニリデン−塩化ビニル共重合体について、塩化ビニリデンと塩化ビニルとの割合を、ＮＭＲによる測定結果に基づき、質量割合として算出した。具体的には、高分解能プロトン核磁気共鳴装置（株式会社ＪＥＯＬ  ＲＥＳＯＮＡＮＣＥ製「ＦＴ−ＮＭＲ ＪＮＭ−ＥＸ２７０」）を使用して、重水素化テトラヒドロフラン（ＴＨＦ）に塩化ビニリデン−塩化ビニル共重合体を５質量％溶解した溶液について測定を行い、テトラメチルシランを基準とした化学シフトを横軸としたスペクトルを得て、塩化ビニリデン（ＶＤ）と塩化ビニル（ＶＣ）との質量割合（ＶＤ／ＶＣ）を算出した。結果を表１に示す（表１中、「樹脂組成」）。
【００５７】
〔引裂強度の測定〕
実施例１〜３における開封片用フィルムａ、ｂ、ｆおよび比較例１〜３における開封片用フィルムｃ〜ｅについて、ＪＩＳ  Ｋ７１２８−Ａ（トラウザー引裂法）に準拠して引裂強度を測定した。測定方法として、１５０ｍｍ×５０ｍｍのトラウザー引裂試験片を作製し、株式会社オリエンテック製の引張圧縮試験機テンシロンＲＴＣ−１２１０Ａを用いて、２３℃５０％ＲＨ環境下で横方向（ＴＤ）に２００ｍｍ／ｍｉｎで引裂いたときの荷重を測定した。引裂き開始の２０ｍｍと引裂き終了前の５ｍｍを除外し、残りの５０ｍｍの引裂き強さの平均値を平均厚さで除した値をＴＤ引裂強度とした。結果を表１に示す。
【００５８】
次に、各実施例および各比較例における開封片用フィルムについて、引裂強度第一極大点を測定した。測定方法は、ＪＩＳ  Ｋ７１２８−Ａ（トラウザー引裂法）に準拠した。１５０ｍｍ×５０ｍｍのトラウザー引裂試験片を作製し、株式会社オリエンテック製の引張圧縮試験機テンシロンＲＴＣ−１２１０Ａを用いて、２３℃５０％ＲＨ環境下で横方向（ＴＤ）または縦方向（ＭＤ）に２００ｍｍ／ｍｉｎで引裂いたときの荷重を測定した。引裂き始めてから最初の極大点を第一極大点とし、この第一極大点を平均厚さで除した値を引裂強度第一極大点とした。結果を表１に示す。
【００５９】
〔開封性能評価〕
実施例１〜３および比較例１〜３の開封片付き筒状包装体について当業者で一般的なボイル条件にて殺菌処理を行った後、開封成功率を求め、開封性能の評価を実施した。１０人のパネラーがそれぞれについて３回（３本）開封を行い、合計３０本での開封率を求めた。なお、開封片付き筒状包装体は、４℃の冷蔵庫で２４時間保管しておき、冷蔵庫から取り出した直後、または冷蔵庫から取り出してから１５分後に開封処理を実施した。結果を表１に示す。表１に示す通り、実施例１〜３に係る開封片付き筒状包装体では、開封片付き筒状包装体を低温保管した後の開封成功率が、従来の開封片付き筒状包装体と比較し向上している。
【００６０】
【表１】
2016166048.tif 000002
【産業上の利用可能性】
【００６１】
本発明は、ソーセージ等の内容物が筒状フィルムに充填された包装体に利用することができる。
【符号の説明】
【００６２】
１  開封片付き包装体
２  包装体
３  開封片
４  閉鎖部
５  溶着線
【図１】
2016166048.tif 000003